(57)【要約】【課題】接着性が高く、品質が安定したモルタルを製造でき、現場での作業効率を向上できるモルタルの製造方法および施工器を提供する。【解決手段】セメントと、前記セメント１００質量部に対して４００質量部以下の細骨材とを混合し、総量が２００ｇ以上５０００ｇ以下の粉粒体１１０を用意する工程と、前記セメント１００質量部に対して樹脂固形分が１質量部以上１２５質量部以下のポリマーエマルション２１０を加える工程と、を含む。このように、あらかじめ特定の配合で用意された粉粒体１１０を用いることで、接着性が高く、品質が安定したモルタルを製造できる。また、用意した粉粒体１１０に水を加えるだけでよいため、現場での作業効率を向上できる。【選択図】図１
2019112262.tif 000002
【特許請求の範囲】
【請求項１】
セメントと、前記セメント１００質量部に対して４００質量部以下の細骨材とを混合し、総量が２００ｇ以上５０００ｇ以下の粉粒体を用意する工程と、
前記セメント１００質量部に対して樹脂固形分が１質量部以上１２５質量部以下のポリマーエマルションを加える工程と、を含むことを特徴とするモルタルの製造方法。
【請求項２】
セメントと、前記セメント１００質量部に対して４００質量部以下の細骨材と１質量部以上５０質量部以下の粉末樹脂を混合し総量が２００ｇ以上５０００ｇ以下の粉粒体を用意する工程と、
前記粉粒体１００質量部に対して２５質量部以上５０質量部以下の水を加える工程と、を含むことを特徴とするモルタルの製造方法。
【請求項３】
前記細骨材の粒径は、０．６ｍｍ以下であることを特徴とする請求項１または請求項２に記載のモルタルの製造方法。
【請求項４】
真珠岩、黒曜石またはこれらに準じる石質を有する岩石を粉砕し焼成膨張させた軽量骨材を、前記細骨材１００質量部に対して１質量部以上１００質量部以下で混合することを特徴とする請求項１から請求項３のいずれかに記載のモルタルの製造方法。
【請求項５】
前記粉粒体にさらに着色剤を添加することと特徴とする請求項１から請求項４のいずれかに記載のモルタルの製造方法。
【請求項６】
セメントおよび前記セメント１００質量部に対して４００質量部以下の細骨材を有する総量が２００ｇ以上５０００ｇ以下の粉粒体と、
開口部が形成され前記粉粒体を収容する可撓性の容器本体および前記開口部に設けられ内容物を外へ導く吐出口を有する容器と、を備えることを特徴とするモルタルの施工器。
【請求項７】
前記粉粒体は、前記セメント１００質量部に対して１質量部以上５０質量部以下の粉末樹脂をさらに有することを特徴とする請求項６記載のモルタルの施工器。
【請求項８】
前記吐出口は、先端の開口の口径が２ｍｍ以上１０ｍｍ以下のノズルを有することを特徴とする請求項６または請求項７記載のモルタルの施工器。
【請求項９】
前記容器本体の幅は、前記開口部側に向かって小さくなっていることを特徴とする請求項６から請求項８のいずれかに記載のモルタルの施工器。
【発明の詳細な説明】
【技術分野】
【０００１】
本発明は、施工現場で構造要素の接着に用いられるモルタルの製造方法および施工器に関する。
【背景技術】
【０００２】
従来、ブロックを用いた構造物の施工現場ではモルタルが用いられている。モルタルとは、セメントおよび砂に水を加えて練ったものをいい、施工現場では、プラ船にスコップやバケツでセメント、細骨材、水を入れ、練り混ぜて作製される。このようにして作製されるモルタルは、品質の安定性や接着性が作業者の技能に依存する。
【０００３】
モルタルについては、改良が検討されており、例えば、特許文献１は、コンクリート表面に厚付けの凹凸模様仕上げを施す組成物を開示している。この組成物は、セメント、平均粒子径０．１〜０．５ｍｍの細骨材、嵩比重０．０２〜０．２０、平均粒子径３０〜３００μの軽量粉体、合成樹脂エマルションを主要成分としている。
【０００４】
また、特許文献２は、柔軟性を有する容器と、容器内に収容された目地材生成材料と、注入すべき水の量を指定する水量指定とを備える目地材生成供給具を開示している。利用者は、指定量の水を容器内に注入し、容器を振ったり揉んだりして内容物を十分に混和させ、絞り出し口から目地材を絞り出すことができる。
【先行技術文献】
【特許文献】
【０００５】
【特許文献１】特開平８−１８３６７８号公報
【特許文献２】特開２０００−１０９０９６号公報
【発明の概要】
【発明が解決しようとする課題】
【０００６】
例えばモルタルでブロック間の目地（目地幅１０ｍｍ）を埋める場合、品質が作業者に依存しているため、接着性が悪くてモルタル剥がれたり、現場で材料を計量する際の配合のバラツキが大きかったり、品質の変動が大きかったりすることがある。近年では、ゼロ目地のブロック構造体が選択されることも多い。また、施工現場での練混ぜに労力が必要となり、作業効率が悪い。一方、ポリマー系の接着剤、ポリマーモルタルも存在するが、セメント系ではないため、目地材としては不適格である。
【０００７】
本発明は、このような事情に鑑みてなされたものであり、接着性が高く、品質が安定したモルタルを製造でき、現場での作業効率を向上できるモルタルの製造方法および施工器を提供することを目的とする。
【課題を解決するための手段】
【０００８】
（１）上記の目的を達成するため、本発明のモルタルの製造方法は、セメントと、前記セメント１００質量部に対して４００質量部以下の細骨材とを混合し、総量が２００ｇ以上５０００ｇ以下の粉粒体を用意する工程と、前記セメント１００質量部に対して樹脂固形分が１質量部以上１２５質量部以下のポリマーエマルションを加える工程と、を含むことを特徴としている。
【０００９】
このように、予め用意された粉粒体に特定の配合でポリマーエマルションを加えることで、接着性が高く、品質が安定したモルタルを製造できる。また、用意した粉粒体にポリマーエマルションを加えるだけでよいため、現場での作業効率を向上できる。
【００１０】
（２）また、本発明のモルタルの製造方法は、セメントと、前記セメント１００質量部に対して４００質量部以下の細骨材と１質量部以上５０質量部以下の粉末樹脂を混合し総量が２００ｇ以上５０００ｇ以下の粉粒体を用意する工程と、前記粉粒体１００質量部に対して２５質量部以上５０質量部以下の水を加える工程と、を含むことを特徴としている。
【００１１】
このように、予め特定の配合で用意された粉粒体を用いることで、接着性が高く、品質が安定したモルタルを製造できる。また、用意した粉粒体に水を加えるだけでよいため、現場での作業効率を向上できる。
【００１２】
（３）また、本発明のモルタルの製造方法は、前記細骨材の粒径が、０．６ｍｍ以下であることを特徴としている。これにより、ゼロ目地のブロックの施工に対応ができる。
【００１３】
（４）また、本発明のモルタルの製造方法は、真珠岩、黒曜石またはこれらに準じる石質を有する岩石を粉砕し焼成膨張させた軽量骨材を、前記細骨材１００質量部に対して１質量部以上１００質量部以下で混合することを特徴としている。これにより、ゼロ目地に対応できる強度の高いモルタルを製造できる。
【００１４】
（５）また、本発明のモルタルの製造方法は、前記粉粒体にさらに着色剤を添加することを特徴としている。これにより、ブロックの目地を着色でき、ブロック構造体のデザイン性を高めることができる。
【００１５】
（６）また、本発明のモルタルの施工器は、セメントおよび前記セメント１００質量部に対して４００質量部以下の細骨材を有する総量が２００ｇ以上５０００ｇ以下の粉粒体と、開口部が形成され前記粉粒体を収容する可撓性の容器本体および前記開口部に設けられ内容物を外へ導く吐出口を有する容器と、を備えることを特徴としている。
【００１６】
このように、予め特定の配合で用意された粉粒体を用いることで、接着性が高く、品質が安定したモルタルを製造できる。また、現場での作業効率を向上できる。また、可撓性のある容器本体を用いることで材料の混錬が容易になる。
【００１７】
（７）また、本発明のモルタルの施工器は、前記粉粒体が、前記セメント１００質量部に対して１質量部以上５０質量部以下の粉末樹脂をさらに有することを特徴としている。このように予め粉末樹脂を含めることで水だけを追加すればよくなり、作業が容易になる。
【００１８】
（８）また、本発明のモルタルの施工器は、前記吐出口が、先端の開口の口径が２ｍｍ以上１０ｍｍ以下のノズルを有することを特徴としている。これにより、ノズルを用いて細かい接着部にモルタルを施工できる。
【００１９】
（９）また、本発明のモルタルの施工器は、前記容器本体の幅が、前記開口部側に向かって小さくなっていることを特徴としている。これにより、粘性の高いモルタルでも小さな抵抗で絞り出すことができる。
【発明の効果】
【００２０】
本発明によれば、予め特定の配合で用意された粉粒体を用いることで、接着性が高く、品質が安定したモルタルを製造できる。また、用意した粉粒体に水を加えるだけでよいため、現場での作業効率を向上できる。
【図面の簡単な説明】
【００２１】
【図１】（ａ）、（ｂ）それぞれモルタルの施工器およびモルタル製造の補助器を示す正面図である。
【図２】（ａ）〜（ｃ）それぞれモルタルの製造方法の一工程を示す図である。
【図３】（ａ）、（ｂ）それぞれモルタルの施工方法の一工程を示す図である。
【図４】打込み目地構造を示す断面図である。
【図５】（ａ）、（ｂ）いずれも容器本体としてチューブ容器を用いたモルタルの施工器を示す正面図である。
【図６】（ａ）、（ｂ）それぞれ実験の条件および結果を示す表である。
【発明を実施するための形態】
【００２２】
以下に、本発明の実施形態について説明する。
【００２３】
［第１の実施形態］
（施工器および補助器の構成）
図１（ａ）は、モルタルの施工器１００を示す正面図である。モルタルの施工器１００は、粉粒体１１０および容器１２０を備えている。粉粒体１１０は、セメントおよび細骨材を有し、総量が２００ｇ以上５０００ｇ以下である。これにより、セメント、骨材からなる粉粒体１１０を予めプレミックスして少量（２００ｇ以上５０００ｇ以下）に小分けでき、それに応じてポリマーエマルション２１０も小分けすることができる。
【００２４】
セメントの種類は、普通ポルトランドセメントが通常コスト等の観点で好ましいが、状況や用途に応じて早強ポルトランドセメント、低熱ポルトランドセメント、高炉セメント、フライアッシュセメント、エコセメント等いずれのセメントを用いてもよい。
【００２５】
細骨材には、珪砂を用いることができ、その他、砕砂、炭酸カルシウム粉末等であってもよい。細骨材は、セメント１００質量部に対して４００質量部以下含まれている。このように、予め特定の配合で用意された粉粒体１１０を用いることで、接着性が高く、品質が安定したモルタルを製造できる。また、現場での作業効率を向上できる。
【００２６】
粉粒体１１０中では、予めセメントと細骨材とが混合され、細骨材がセメントに分散していることが、後の練り混ぜ工程を容易にすることから好ましい。なお、細骨材は、種類や粒度により目地幅１０ｍｍから１ｍｍ以下のゼロ目地まで対応可能である。特に粒径０．６ｍｍ以下であることが好ましい。これにより、目地幅１ｍｍ以下までの目地の施工に対応することが可能になる（ゼロ目地）。
【００２７】
容器１２０は、容器本体１２１および吐出口１２５を備えている。容器本体１２１は、一方に開口部１２２が形成された有底の形状で粉粒体１１０を収容している。容器本体１２１は、例えば樹脂製のシートをラミネート加工して形成されたパウチであり、作業者による揉む力で変形する程度の可撓性を有している。このように可撓性のある容器本体１２１を用いることで材料の混錬が容易になる。また、容器１２０は、混錬の具合が分かるように透明であることが好ましい。
【００２８】
パウチの仕様は、特に限定されないが、容器本体１２１の長手方向端部に開口部１２２が設けられ、開口部１２２を閉じたときには容器１２０内が密封されることが好ましい。これにより、施工時に容器１２０から吐出されるモルタル量が制御しやすくなる。図１（ａ）の例では、開口部１２２が容器本体１２１の幅方向中央に設けられているが、図１（ｂ）の補助器２００のように開口部１２２が容器本体１２１の幅方向の一方に偏った位置に向きを傾斜して設けられていてもよい。
【００２９】
例えば、開口部１２２は、樹脂製のキャップ１２３と円筒形状の連通部１２４とで形成され、キャップ１２３および連通部１２４は、互いに着脱可能に形成されている。キャップ１２３と連通部１２４とは互いにネジ溝が設けられ螺合可能に形成されていてもよいし、キャップ１２３の内壁に設けられた凸部と連通部１２４の外周に設けられた凹部とが嵌合可能に形成されていてもよい。
【００３０】
また、開口部１２２の連通部１２４には、付属のノズル１２５（吐出口）が着脱可能であることが好ましい。ノズル１２５は、容器本体１２１の開口部に設けられ、内容物の出入りを導く機能を有する。ノズル１２５は、樹脂製で先端が開口したコーン形状に形成され、例えば内側が連通部１２４に螺合または嵌合可能になっている。ノズル１２５先端の開口の口径は２ｍｍ以上１０ｍｍ以下であることが好ましく、３ｍｍ以上４ｍｍ以下であることがさらに好ましい。これにより、ノズル１２５を用いて細かい接着部にモルタルを施工できる。
【００３１】
図１（ｂ）は、モルタル製造の補助器２００を示す正面図である。補助器２００は、ポリマーエマルション２１０および容器２２０を備えている。ポリマーエマルション２１０は、ブロック等のコンクリート構造要素に対して接着性を向上させる特定の樹脂固形分が水に分散した液体である。ポリマーエマルション２１０には、樹脂固形分が、混合しようとするセメント１００質量部に対して１質量部以上１２５質量部以下含まれる。なお、樹脂固形分は、混合しようとするセメント１００質量部に対して４質量部以上５０質量部以下含まれることがさらに好ましい。
【００３２】
ポリマーエマルション２１０を混入することでモルタルの接着性が上がりブロックとブロックを接着可能になる。なお、ポリマーエマルション２１０は、リグニンスルホン酸塩、ポリカルボン酸塩またはメラミン系樹脂等の分散剤を用いることができる。樹脂固形分には、スチレンアクリル系、ＥＶＡ系、天然ゴム系、ＳＢＲ系を用いることができ、特にスチレンアクリル系を用いることが好ましい。
【００３３】
容器２２０は、容器本体２２１および開口部２２２を備え、ポリマーエマルション２１０を収容する。開口部２２２は、樹脂製のキャップ１２３と円筒形状の連通部１２４とで形成でき、キャップ２２３および連通部２２４は、互いに着脱可能にできる点では、施工器１００と同様であるが、補助器２００の連通部２２４の先端の外径は、施工器１００の連通部１２４の先端の内径より小さいことが好ましい。これにより、ポリマーエマルション２１０を容器１２０に注入しやすくなる。
【００３４】
このように、セメントと骨材とポリマーエマルション樹脂をプレミックスしてセット化した建築用コンクリートブロック用のモルタルで、仮固定用の接着剤または目地モルタルとして利用できる。
【００３５】
上記のように構成されたモルタルの施工器１００およびモルタル製造のための補助器２００は、空洞ブロックや型枠状ブロックの施工に用いる仮止め接着剤や目地モルタルとして使用するのに特に適している。以下にその具体例として、モルタルの製造方法および施工方法を説明する。
【００３６】
（モルタルの製造方法）
図２（ａ）〜（ｃ）は、それぞれモルタルの製造方法の一工程を示す図である。まず、図２（ａ）に示すように、施工器１００および補助器２００を準備する。その際には、セメントと、セメント１００質量部に対して４００質量部以下の細骨材とを混合し、総量が２００ｇ以上５０００ｇ以下の粉粒体１１０を用意し、施工器１００の容器１２０に充填する。また、セメント１００質量部に対して樹脂固形分が１質量部以上１２５質量部以下のポリマーエマルション２１０を準備し、補助器２００の容器２２０に充填する。このような準備は、施工現場ではなく、専用の工場で行うことが好ましい。その結果、正確な秤量が可能となり、品質を安定させることができる。
【００３７】
上記のように準備された施工器１００および補助器２００を用いて、図２（ｂ）に示すように、容器１２０に補助器２００内のポリマーエマルション２１０を注入する。注入作業は、作業者が補助器２００を手ｈ０で持って行えばよい。このようにして、特定の配合でポリマーエマルションを加えることで、接着性が高く、品質が安定したモルタル３１０を製造できる。また、用意した粉粒体１１０にポリマーエマルション２１０を加えるだけでよいため、現場での作業効率を向上できる。この注入工程以降は、作業効率やモルタル３１０の鮮度（反応の進行による硬さに関連）の観点からモルタル３１０の施工現場で行うことが好ましい。
【００３８】
ポリマーエマルション２１０の注入を終えたら、図２（ｃ）に示すように、施工器１００の容器１２０を手ｈ０で揉む。これにより、ポリマーエマルション２１０と粉粒体１１０とが練り混ぜられ、均一で施工に適したモルタル３１０を製造できる。また、セット化したミキサーを使用しないで練混ぜが可能となる。
【００３９】
（モルタルの施工方法）
上記のようにして製造されたモルタル３１０は、ブロックを用いた構造物の施工現場で用いられる。図３（ａ）、（ｂ）は、それぞれモルタルの施工方法の一工程を示す図である。図３（ａ）、（ｂ）では、ブロック４００の仮止めにモルタル３１０を用いているが、これは一例であり、その他の施工にモルタル３１０を用いてもよい。
【００４０】
まず、図３（ａ）に示すように、施工器１００を絞り、その内部のモルタル３１０を吐出させ、ブロック４００同士を接着しようとする面（例えば図示するようにフェイスシェル）に塗布する。その際にはノズル１２５を用いることが好ましい。容器１２０先端にノズル１２５を取り付けて、圧力を加えて押し出すことで、ブロック４００のフェイスシェルに適量塗ることが可能である。
【００４１】
そして、図３（ｂ）に示すように、ブロック４００同士を接着させ、モルタル３１０の塗布とブロック４００の接着を繰り返すことで、ブロック構造体５００を下から組み上げる。最後にブロック４００の空洞部分にコンクリートを充填し固めることでブロック構造体５００が完成する。
【００４２】
（打込み目地構造）
なお、上記のモルタル３１０の製造および施工方法は、打ち込み目地構造を有するブロック４００を用いてブロック構造体５００を構成する際に好ましい。特に、空洞ブロックや型枠状ブロックに特殊な切込み４１０を設けた打込み目地構造用のブロック４００との組合せによる施工方法とすることで、施工速度が大幅に改善され、大幅な省力化が図れる。
【００４３】
図４は、打込み目地構造を示す断面図である。図４に示す例では、ブロック４００の側端部に打込み目地形成用の切込み４１０を備えている。ブロック４００同士を接着させる際には、その切込み４１０が対向して合わさることで凹部が形成されている。その凹部にモルタル３１０を充填することで打込み目地３１５が形成される。モルタル３１０の充填は上記のモルタル３１０の塗布工程で切込み４１０にモルタル３１０を塗布しておくことで実施できる。このようにして、ブロック構造体５００の外から見たときに目地が無い構造（ゼロ目地）を形成できる。打ち込み目地でブロック４００同士を仮止めし、空洞部分にコンクリート６００を充填し、固めることでブロック構造体５００が完成する。
【００４４】
［第２の実施形態］
粉粒体は、セメント１００質量部に対して１質量部以上５０質量部以下の粉末樹脂を有してもよく、２質量部以上２５質量部以下の粉末樹脂を有することがさらに好ましい。その場合には、補助器２００には、ポリマーエマルション２１０に代えて水を充填しておき、施工器１００の容器１２０に水を注入する。この場合には、予め粉末樹脂を含めることで水だけを追加すればよくなり、作業が容易になる。粉末樹脂としては、スチレンアクリル系、ＥＶＡ系、天然ゴム系、ＳＢＲ系を用いることができ、特にスチレンアクリル系を用いることが好ましい。
【００４５】
具体的には、セメントと、セメント１００質量部に対して４００質量部以下の細骨材と１質量部以上５０質量部以下の粉末樹脂を混合し総量が２００ｇ以上５０００ｇ以下の粉粒体を用意し、この粉粒体を施工器１００の容器１２０に充填する。そして、粉粒体１００質量部に対して２５質量部以上５０質量部以下の水を加える。このようにして接着性が高く、品質が安定したモルタルを製造できる。また、用意した粉粒体に水を加えるだけでよいため、現場での作業効率を向上できる。
【００４６】
［第３の実施形態］
上記の実施形態では、粉粒体として軽量骨材を用いていないが、骨材として発泡骨材のような低強度の軽量骨材を用いてもよい。例えば真珠岩、黒曜石またはこれらに準じる石質を有する岩石を粉砕し焼成膨張させた軽量骨材（例えばパーライト）を混合してもよい。これにより、ブロックを設置する際の自重等の圧力の作用により軽量骨材が潰れ、１ｍｍ以上の大きさの軽量骨材が１ｍｍ以下となる。その結果、ゼロ目地に対応できる強度の高いモルタルを製造できる。
【００４７】
この場合、軽量骨材を細骨材１００質量部に対して１質量部以上１００質量部以下で混合することが好ましい。また、軽量骨材の混合は、セメント１００質量部に対して、０質量部以上４００質量部以下とし、１００質量部以上３００質量部以下とすることが好ましい。
【００４８】
［第４の実施形態］
粉粒体にさらに着色剤を入れてもよい。これにより、ブロックの目地を着色でき、ブロック構造体のデザイン性を高めることができる。顔料（蛍光塗料）などで着色することにより、目地を活かしたデザイン性の優れた壁体を構築することができる。
【００４９】
［第５の実施形態］
上記の実施形態では、容器本体の幅は開口部に向かってほぼ一定であるが、容器本体の幅が開口部側に向かって小さくなる形状であってもよい。図５（ａ）、（ｂ）は、容器本体７２１の幅が開口部側に向かって小さくなるように容器本体７２１が形成されたモルタルの施工器７００を示す正面図である。モルタルの施工器７００は、容器７２０およびノズル７２５（吐出口）で構成されており、容器７２０は、容器本体７２１および開口部７２２により形成されている。なお、容器７２０は、透明であることが好ましい。
【００５０】
図５（ａ）、（ｂ）に示すように、容器本体７２１は、一方の端部７２１ａが閉塞された筒状の胴部７２１ｂと、他端を閉塞するととともに中央に開口部７２２が設けられた肩部７２１ｃとが一体的に形成されている。容器本体７２１はチューブ容器であり、端部７２１ａは胴部７２１ｂを形成する筒状の樹脂製シートを潰してシールすることで形成できる。肩部７２１ｃは、胴部７２１ｂのシートに対して垂直か傾斜を持たせた厚めの樹脂で形成され、開口部７２２を開口状態で維持している。
【００５１】
容器本体７２１の幅は、開口部７２２側に向かって小さくなるように形成されている。すなわち、開口部７２２における容器本体７２１の幅は、端部７２１ａにおける容器本体７２１の幅より小さい。特に、容器本体７２１の幅が、開口部７２２側に向かってテーパ状に狭くなっていることが好ましい。このように吐出先に向かって細くなる構造を有することで、粘性の高いモルタルでも、胴部７２１ｂを開口部７２２側に押して絞り出すことで小さな抵抗で吐出できる。なお、幅方向は、吐出方向に対して垂直な方向のうち外形が最も大きい方向であり、厚さ方向は、吐出方向に対して垂直かつ幅方向に垂直な方向である。容器本体７２１の厚さは、必ずしも開口部７２２側に向かって小さくなっている必要はない。
【００５２】
ノズル７２５は、ノズル本体７２５ａとその先端に着脱可能なノズルキャップ７２５ｂとで構成されることが好ましい。図５（ａ）は、ノズル本体７２５ａにノズルキャップ７２５ｂが装着されたモルタルの施工器を示しており、図５（ｂ）は、ノズル本体７２５ａからノズルキャップ７２５ｂが外されたときのモルタル施工器を示している。ノズルキャップ７２５ｂを用いることで、施工器を使用しないときにはモルタルがノズル本体７２５ａの先端から漏れないように封止することができる。
【００５３】
なお、以上の実施形態では主にブロックの仮止めまたは目地形成の目的に上記のモルタルが用いられる例を説明しているが、コンクリートの補修用にも利用可能である。
【００５４】
［実験］
上記のモルタルの製造方法に基づいて試料を作製し、接着性、作業性、目地幅１ｍｍ以下での接着の可否について実験した。図６（ａ）、（ｂ）は、それぞれ実験の条件および結果を示す表である。セメントには普通ポルトランドセメント（Ｎ−Ｃ）を使用し、０．６ｍｍ以上または０．６ｍｍ以下骨材、粉末樹脂、パーライトをそれぞれの比率で混合して粉粒体を準備した。
【００５５】
粉末樹脂には、スチレンアクリル系樹脂を用いて、水と混合してポリマーエマルションを作製した。いずれのエマルションも樹脂固形分が４５％を占めるように調整した。粒体に対し、エマルションまたは水をそれぞれの比率で混合してモルタルを製造し、各モルタルの試料を作製した。
【００５６】
接着性は、接着したブロックの一方に１．０Ｎ／ｍｍ２の圧力をかけたときに接着が剥がれるか否かの基準で判断した。作業性は、人間の力で施工器の容器を絞ったときに先端口径１０ｍｍのノズルからモルタルを吐出できるか否かの基準で判断した。表中の「○」は基準を満たした場合、「×」は基準を満たさなかった場合を示している。目地幅１ｍｍ以下での接着の可否は、目地幅を測ることで判断した。
【００５７】
図６（ａ）に示すように、Ｎｏ１の試料は、接着性が不十分だった。粉末樹脂が少ないためと考えられる。一方、Ｎｏ２の試料は、作業性が低下した。粉末樹脂が多すぎるためと考えられる。一方、Ｎｏ３〜６の試料は、接着性および作業性のいずれについても基準を満たしていた。
【００５８】
また、Ｎｏ７、１０の試料では、接着性が不十分だった。ポリマーエマルションの樹脂固形分の比率が少なすぎるためと考えられる。また、Ｎｏ８の試料では、作業性が低下した。樹脂固形分が多すぎるためと考えられる。一方、Ｎｏ９、１１、１２の試料は、接着性および作業性のいずれについても基準を満たしていた。
【００５９】
図６（ｂ）に示すように、Ｎｏ１３の試料は、目地幅１ｍｍ以下のブロックの接着ができなかった。これは、０．６ｍｍ以上の骨材を混合したためと考えられる。また、Ｎｏ１７の試料では、作業性が低下し、目地幅１ｍｍ以下のブロックの接着もできなかった。パーライトを入れすぎたためと考えられる。一方、Ｎｏ１４〜１６の試料は、接着性、作業性および目地幅１ｍｍ以下での接着の可否のいずれについても基準を満たしていた。
【００６０】
以上の実験結果から、骨材の大きさ、粉末樹脂の混合比率、ポリマーエマルションの樹脂固形分の混合比率、パーライトの混合比率等が、モルタルの施工の成否に関連することが分かった。
【符号の説明】
【００６１】
１００    モルタルの施工器
１１０    粉粒体
１２０    容器
１２１    容器本体
１２２    開口部
１２３    キャップ
１２４    連通部
１２５    ノズル（吐出口）
２００    補助器
２１０    ポリマーエマルション
２２０    容器
２２１    容器本体
２２２    開口部
２２３    キャップ
２２４    連通部
３１０    モルタル
３１５    打込み目地
４００    ブロック
４１０    切込み
５００    ブロック構造体
６００    コンクリート
７００    モルタルの施工器
７２０    容器
７２１    容器本体（チューブ容器）
７２１ａ  端部
７２１ｂ  胴部
７２１ｃ  肩部
７２２    開口部
７２５    ノズル（吐出口）
７２５ａ  ノズル本体
７２５ｂ  ノズルキャップ
ｈ０      手
【図１】
2019112262.tif 000003
【図２】
2019112262.tif 000004
【図３】
2019112262.tif 000005
【図４】
2019112262.tif 000006
【図５】
2019112262.tif 000007
【図６】
2019112262.tif 000008
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
目地幅１０ｍｍ以下のコンクリートブロックの組積造の目地の施工に用いられるモルタルの製造方法であって、
セメントと、前記セメント１００質量部に対して４００質量部以下の細骨材とを混合し、総量が２００ｇ以上５０００ｇ以下の粉粒体を目地施工用容器内に用意する工程と、
前記セメント１００質量部に対して樹脂固形分が１質量部以上１２５質量部以下のポリマーエマルションを前記目地施工用容器内の粉粒体に加える工程と、を含むことを特徴とするモルタルの製造方法。
【請求項２】
目地幅１０ｍｍ以下のコンクリートブロックの組積造の目地の施工に用いられるモルタルの製造方法であって、
セメントと、前記セメント１００質量部に対して４００質量部以下の細骨材と１質量部以上５０質量部以下の粉末樹脂を混合し総量が２００ｇ以上５０００ｇ以下の粉粒体を目地施工用容器内に用意する工程と、
前記粉粒体１００質量部に対して２５質量部以上５０質量部以下の水を前記目地施工用容器内の粉粒体に加える工程と、を含むことを特徴とするモルタルの製造方法。
【請求項３】
前記細骨材の粒径は、０．６ｍｍ以下であることを特徴とする請求項１または請求項２に記載のモルタルの製造方法。
【請求項４】
真珠岩、黒曜石またはこれらに準じる石質を有する岩石を粉砕し焼成膨張させた軽量骨材を、前記細骨材１００質量部に対して１質量部以上１００質量部以下で混合することを特徴とする請求項１から請求項３のいずれかに記載のモルタルの製造方法。
【請求項５】
前記粉粒体にさらに着色剤を添加することと特徴とする請求項１から請求項４のいずれかに記載のモルタルの製造方法。